КРЕМНИЕВАЯ КОМПОЗИЦИЯ ДЛЯ ПОЛУЧЕНИЯ ПРОЗРАЧНЫХ КРЕМНИЕВЫХ МАТЕРИАЛОВ И ОПТИЧЕСКИЕ УСТРОЙСТВА

1. Композиция, способная отверждаться с образованием отвержденного изделия, включающая
(A) комбинацию полимеров, включающую
(А1) полидиорганосилоксан с низкой вязкостью, содержащий в среднем по меньшей мере две алифатически ненасыщенные органические группы в одной молекуле, вязкость которого составляет до 12000 мПа·с, и
(А2) полидиорганосилоксан с высокой вязкостью, содержащий в среднем по меньшей мере две алифатически ненасыщенные органические группы в одной молекуле, вязкость которого составляет по меньшей мере 45000 мПа·с;
(B) кремниевый полимер, содержащий в среднем по меньшей мере две алифатически ненасыщенные органические группы в одной молекуле, содержание винильных групп в котором составляет до 3,0%;
(C) сшивающий агент, содержащий в среднем в одной молекуле по меньшей мере два атома водорода, присоединенные к атому кремния; и
(D) катализатор гидросилилирования;
при условии, что, если ингредиенты, включающие (А), (В) и (С) и их количества в композиции, выбраны таким образом, что отношение общего количества атомов водорода, присоединенных к атомам кремния, в композиции к общему количеству алифатически ненасыщенных органических групп в композиции составляет от 1,2 до 1,7, то отвержденное изделие имеет твердость А по Шору, составляющую по меньшей мере 30, предел прочности при растяжении, составляющий по меньшей мере 3 мПа·с, и удлинение при разрыве, составляющее по меньшей мере 50%.
2. Композиция по п.1, в которой вязкость ингредиента (А1) составляет от 300 мПа·с до 2000 мПа·с, и вязкость ингредиента (А2) составляет от 45000 до 65000 мПа·с.
3. Композиция по п.1, в которой содержание винильных групп в ингредиенте (В) составляет от 1,5% до 3,0%.
4. Композиция по п.1, в которой ингредиент (А1) присутствует в количестве, составляющем от 10% до 90% в пересчете на общую массу ингредиента (А), и ингредиент (А2) присутствует в количестве, составляющем от 10% до 90% в пересчете на объединенную массу ингредиента (А).
5. Композиция по п.1, в которой ингредиент (В) присутствует в количестве, составляющем от 25 до 40 мас.% от массы кремниевой композиции.
6. Композиция по п.1, в которой ингредиент (С) присутствует в количестве, достаточном для получения отношения SiH/Vi в кремниевой композиции.
7. Композиция по п.1, в которой ингредиент (D) присутствует в количестве, достаточном для получения в композиции содержания металла платиновой группы, составляющего от 0,1 части на миллион до 1000 частей на миллион в пересчете на массу кремниевой композиции.
8. Композиция по п.1, дополнительно включающая дополнительный ингредиент, выбранный из группы, состоящей из ингредиента (Е) - ингибитора, ингредиента (F) - антиадгезионной смазки для пресс-форм, (G) - оптически активного агента, ингредиента (Н) - наполнителя, ингредиента (I) - усилителя адгезии, ингредиента (J) - термостабилизатора, ингредиента (К) - огнезащитного агента, ингредиента (L) - реакционноспособного разбавителя, ингредиента (М) -пигмента, ингредиента (N) - ингибитора горения, ингредиента (О) - ингибитора окисления и их комбинации.
9. Отвержденое изделие, полученное из композиции по любому из пп.1-8.
10. Изделие по п.9, отличающееся тем, что имеет твердость А по Шору от 30 до 800.
11. Изделие по п.9, отличающееся тем, что имеет предел прочности при растяжении от 3 до 14 мПа·с.
12. Изделие по п.9, отличающееся тем, что имеет удлинение при разрыве от 50% до 250%.
13. Способ, включающий
(1) смешивание раствора, включающего первую часть кремниевого полимера и первый органический растворитель, с полидиорганосилоксаном с низкой вязкостью и последующее удаление первого органического растворителя с получением первого полимера/комбинации полимеров;
(2) смешивание раствора, включающего вторую часть кремниевого полимера и второй органический растворитель, с полидиорганосилоксаном с высокой вязкостью и последующее удаление второго органического растворителя с получением второго полимера/комбинации полимеров;
(3) смешивание продуктов, полученных на стадии (1) и стадии (2), с ингредиентами, включающими ингредиент (С) и ингредиент (D), с получением композиции по любому из пунктов 1-8.
14. Способ по п.13, дополнительно включающий
(4) нагревание композиции, полученной на стадии (3) с получением отвержденного изделия.
15. Способ по п.13, дополнительно включающий после стадии (3) формование композиции способом, выбранным из литья под давлением, трансферного формования, литья, экструзии, многостадийного формования, прессования в форме и формования в матрице.
16. Способ по п.13, дополнительно включающий после стадии (3) формование композиции способом многостадийного формования.
17. Применение отвержденного изделия по п.9 в оптическом устройстве.
18. Применение отвержденного изделия по п.9 в оптическом устройстве, выбранном из приборов с зарядовой связью, светоизлучающих диодов, световодов, оптических камер, оптронных пар и волноводов.
19. Применение композиции по любому из пп.1-8 для многостадийного формования.
20. Применение композиции по любому из пп.1-8 в способе, выбранном из литья под давлением, трансферного формования, литья, экструзии, многостадийного формования, прессования в форме и формования в матрице.